(57)【要約】【課題】爪や皮膚に塗布するに適する化粧料を提供する。【解決手段】主要フィルム形成剤に高分子量ポリウレタンと所望によりアリールスルホンアミドエポキシ樹脂を組合せる。【特許請求の範囲】
【請求項１】
セルロース系フィルム形成剤及び約２０，０００−約８０，０００の分子量をもつポリウレタン樹脂を含有することを特徴とする化粧料。
【請求項２】
該セルロース系フィルム形成剤がニトロセルロースである請求項１の化粧料。
【請求項３】
該セルロース系フィルム形成剤が化粧料組成物の合計重量の約５−約１５重量％の量で存在する請求項１の化粧料。
【請求項４】
該ポリウレタン樹脂が約−４−約−２０℃のガラス転移温度をもつ請求項１の化粧料。
【請求項５】
該ポリウレタン樹脂が構造式：
［−Ｏ−（ＣＨ（ＣＨ３ ）ＣＨ２ Ｏ）２０−Ｃ（Ｏ）−ＮＨ−Ｒ−ＮＨ−Ｃ（Ｏ）−］；
及び／又は
［−Ｏ−（ＣＨ２ −ＣＨ２ ＣＨ２ ＣＨ２ −Ｏ−）１０−Ｃ（Ｏ）−ＮＨ−Ｒ−ＮＨ−Ｃ（Ｏ）−］；
ここでＲは脂肪族基である、
をもつ請求項１の化粧料。
【請求項６】
該ポリウレタン樹脂が化粧料組成物の合計重量の約２−約１５重量％の量で存在する請求項１の化粧料。
【請求項７】
さらにアリールスルホンアミドエポキシ樹脂を含有する請求項１の化粧料。
【請求項８】
該アリールスルホンアミドエポキシ樹脂がトリシルアミドエポキシ樹脂である請求項７の化粧料。
【請求項９】
該アリールスルホンアミドエポキシ樹脂が化粧料組成物の合計重量の約１−約１５重量％の量で存在する請求項７の化粧料。
【請求項１０】
さらに溶媒を化粧料組成物の合計重量の約４５−約９５重量％の量で含有する請求項１の化粧料。
【請求項１１】
さらに可塑剤を含有する請求項１の化粧料。
【請求項１２】
該可塑剤が化粧料組成物の合計重量の約１−約９重量％の量で存在する請求項１１の化粧料。
【請求項１３】
さらに安定剤及び顔料の少なくとも１を含有する請求項１の化粧料。
【請求項１４】
化粧料組成物の合計重量に基づき、約５−約１５重量％のセルロース系フィルム形成剤及び約２−約１５重量％の分子量約２０，０００−約８０，０００のポリウレタン樹脂を含有する化粧料。
【請求項１５】
該セルロース系フィルム形成剤がニトロセルロースである請求項１４の化粧料。
【請求項１６】
該ポリウレタン樹脂が約−４−約−２０℃のガラス転移温度をもつ請求項１４の化粧料。
【請求項１７】
該ポリウレタン樹脂が構造式：
［−Ｏ−（ＣＨ（ＣＨ３ ）ＣＨ２ Ｏ）２０−Ｃ（Ｏ）−ＮＨ−Ｒ−ＮＨ−Ｃ（Ｏ）−］；
及び／又は
［−Ｏ−（ＣＨ２ −ＣＨ２ ＣＨ２ ＣＨ２ −Ｏ−）１０−Ｃ（Ｏ）−ＮＨ−Ｒ−ＮＨ−Ｃ（Ｏ）−］；
ここでＲは非芳香族基である、
をもつ請求項１４の化粧料。
【請求項１８】
さらにアリールスルホンアミドエポキシ樹脂を化粧料組成物の合計重量の約１−約１５重量％の量で含有する請求項１４の化粧料。
【請求項１９】
該アリールスルホンアミドエポキシ樹脂がトリシルアミドエポキシ樹脂である請求項１８の化粧料。
【請求項２０】
さらに可塑剤を化粧料組成物の合計重量の約１−約９重量％の量で含有する請求項１８の化粧料。
【請求項２１】
化粧料組成物の合計重量に基づき、約４５−約９５重量％の溶媒、約５−約１５重量％の主要フィルム形成剤、約２−約１５重量％の高分子量ポリウレタン樹脂、約１−約９重量％の可塑剤、約０．１−約３重量％の安定剤及び約０．０１−約１０重量％の顔料からなる化粧料。
【請求項２２】
約２０−約４０重量％の酢酸ブチル、約２０−約４０重量％の酢酸エチル、約５−約１５重量％のニトロセルロース、約２−約１５重量％の高分子量ポリウレタン及び約１−約１５重量％のトシルアミドエポキシ樹脂からなる化粧料。
【請求項２３】
さらに約０．０１−約１０重量％の顔料を含有する請求項２２の化粧料。
【請求項２４】
ヒトの爪に請求項１の化粧料を塗布することを特徴とするヒトの爪に改良された可撓性、耐久性及び／又は移動抵抗性化粧皮膜を付与する方法。
【発明の詳細な説明】
【０００１】
【発明の属する技術分野】
本発明は化粧料に関し、特に皮膚及び爪に適用するためのフィルム形成剤を含有する化粧料に関する。
【０００２】
【従来の技術】
フィルム形成性化粧料に要求される特性としては、優れた塗布性、優れたつやや光沢をもつ均一フィルムの形成、速かな乾燥時間、優れた接着性、適度の可撓性及びフィルムの割れやささくれを防ぐための優れたフィルム強度が含まれる。またしばしば見過ごされているが望ましい特性として、フィルム形成性化粧料を適用した皮膚、毛髪及び／又は爪への刺激がないことがある。
【０００３】
上記した特性を得るために、フィルム形成性化粧料は従来フィルム形成剤の混合物を用いるのが一般的であった。典型的には、セルロース系フィルム形成剤、特にニトロセルロース又は酢酸酪酸セルロース（セルロースアセテートブチレート）が「主要」フィルム形成剤として用いられている。しばしば、この主要フィルム形成剤は１以上の「副」フィルム形成剤と組み合わされる。副即ち２次フィルム形成剤は主要フィルム形成剤のフィルム形成能を増大しまた得られるフィルムのつやや光沢を改良する。公知の副フィルム形成剤の例としては、アルキッド樹脂、ポリエステル樹脂、アクリル樹脂、低分子量ポリウレタン樹脂、ポリアミド樹脂、ビニル樹脂、アリールスルホンアミドアルデヒド樹脂及びアリールスルホンアミドエポキシ樹脂がある。
【０００４】
たとえばＭｅｌｌｕｌ等の米国特許第５，６７６，９３５号には、フィルム形成物質としてニトロセルロース、アリールアルホンアミド−エポキシ樹脂及びポリウレタンが用いられることが開示されている。しかし当該分野で現在用いられているポリウレタンは顔料を含有する化粧料中で安定化することが困難である。一般的に、単一化粧料中でポリウレタン樹脂と顔料を合体させると懸濁液から顔料が沈降し、望ましくない結果をもたらす。
【０００５】
Ｅｌｌｉｎｇｓｏｎ等の米国特許第６，０８０，４１３号には約０．１−約４０重量％の水不溶性フィルム形成性ポリウレタンと液状希釈剤からなるキャリアを含有するポリウレタン爪光沢剤が開示されている。希釈剤は水と１以上の揮発性有機溶媒である。
Ｅｌｌｉｎｇｓｏｎ等の米国特許第６，１２３，９３１号には、ポリウレタン及びポリアクリル爪光沢剤が開示されている。これらの組成物は約０．１−約４０重量％の水不溶性フィルム形成性ポリマー、水及び１以上の揮発性有機溶媒を含有する。しかし、そこで用いているポリマーは１以上のポリアクリル、ポリメタクリル、ポリウレタン−ポリアクリル混合物、ポリウレタン−ポリメタクリル混合物、ウレタン−アクリルコポリマー及びそれらの混合物である。
【０００６】
上記にかかわらず、セルロース系主要フィルム形成剤を副フィルム形成性及び可塑剤としての１以上の高分子量ポリウレタン樹脂及び所望により１以上のエポキシ樹脂と組合せて有する化粧料、特にネイルエナメル組成物が、爪への化粧料の優れた接着性、優れた可撓性（置きかえ性）、耐久性、フィルム強度を示しまた長時間光沢を余り失わないという効果を示すことを見出した。
また従来のネイルエナメルでは爪を低ナプキン等でこすると顔料プリネイルエナメル皮膜が移行してしまうが、本発明のネイルエナメル皮膜は、初期乾燥時間（１０−６０分）が経過し爪が事実上乾燥しても、一旦爪が認めうる程度に乾燥すると顕著に高い移行抵抗性を示す。
【０００７】
【発明が解決しようとする課題】
本発明の目的は皮膚及び爪に適用するためのフィルム形成剤を組合せた化粧料を提供することにある。
本発明の更なる目的は改良された光沢、耐摩耗性、接着性及び可撓性をもち且つより短い時間でより高い移行抵抗性を示す上記化粧料を提供することにある。
【０００８】
【課題を解決するための手段】
本発明の上記した目的及び他の目的は、セルロース系主要フィルム形成剤の１以上の高分子量ポリウレタン及び、所望により、１以上のアリールスルホンアミドエポキシ樹脂を含有する化粧料、好ましくはネイルポリッシュの形の化粧料、によって達成される。
【０００９】
【発明の実施の形態】
本発明は、好ましくはネイルポリッシュ又は他のフィルム形成性化粧料の形の化粧料に関する。この化粧料は少なくとも１の主要フィルム形成性物質及び１以上の高分子量ポリウレタンを含有する。所望により、この化粧料は少なくとも１のアリールスルホンアミドエポキシ樹脂も含有する。
好ましい主要フィルム形成剤はセルロース系フィルム形成剤であり、より好ましい主要フィルム形成剤はニトロセルロースである。しかし、酢酸セルロース、酢酸酪酸セルロース及びエチルセルロース等の多くのセルロース系物質をニトロセルロースと組合せて又はニトロセルロースの代替品として用いうる。
セルロース系主要フィルム形成剤は好ましくは、組成物の合計重量の約５−約１５重量％の量存在させる。より好ましくは、主要フィルム形成剤は組成物の合計重量の約７−約１２．５重量％存在させる。
【００１０】
本発明の基本的要件の一つは１以上の高分子量ポリウレタン樹脂を用いることにあり、これはフィルム形成剤及び可塑剤の両方の機能をもつ。好ましい高分子量ポリウレタン樹脂は約２０，０００−約８０，０００の範囲に平均分子量（Ｍｗ）をもつポリエーテル型高分子量ポリウレタン樹脂である。好ましい高分子量ポリウレタン樹脂のガラス転移温度（Ｔｇ）は約−４−約−２０℃、より好ましくは約−１９℃である。より好ましくは高分子量ポリウレタン樹脂は次の構造の一つをもつ：
［−Ｏ−（ＣＨ（ＣＨ３ ）ＣＨ２ Ｏ）２０−Ｃ（Ｏ）−ＮＨ−Ｒ−ＮＨ−Ｃ（Ｏ）−］　　　　　　　　　　　　　　　　　　　　　　　　　　（構造１）
［−Ｏ−（ＣＨ２ −ＣＨ２ ＣＨ２ ＣＨ２ −Ｏ−）１０−Ｃ（Ｏ）−ＮＨ−Ｒ−ＮＨ−Ｃ（Ｏ）−］　　　　　　　　　　　　　　　　　　　　　（構造２）
ここでＲは脂肪族基である。脂肪族ポリウレタン樹脂は芳香族ポリウレタン樹脂よりも安定である点で好ましい。
【００１１】
高分子量ポリウレタン樹脂は、固体％基準で、好ましくは約２−約１５重量％、より好ましくは約５−約１０重量％存在させる。
アリールスルホンアミドエポキシ樹脂も含有させうる。たとえば、トシルアミドエポキシ樹脂を添加しうる。これらのアリールスルホンアミドエポキシ樹脂は化粧料組成物の美感と光沢を高めるが本発明の機能にとって必須という訳ではない。用いる場合アリールスルホンアミドエポキシ樹脂は好ましくは約１−約１５重量％、より好ましくは約３−約８重量％の量で存在させる。
【００１２】
本発明の化粧料には１以上の可塑剤も存在させることが好ましいが、必須ではない。用いる場合可塑剤は好ましくは約１−約９重量％、より好ましくは約２−約５重量％存在させる。本発明に有用な可塑剤は当業者に周知の可塑剤であり、その非限定的な例としてはジブチルフタレート（ＤＢＰ）及び他のフタレート類、クエン酸トリブチルアセチル及び他のクエン酸エステル類、エチルトルエンスルホンアミド（エチルトシルアミド）、ｎ−シクロヘキシルｐ−トルエンスルホンアミド、グリセロール及び他のグリコール類、グリコールエーテル、グリコールエステル、水素化ひまし油又はエポキシ化油、ポリエステル、ポリブチレン、低分子量脂肪族ポリウレタン（分子量約２０００−約５０００）、トルエンスルホンアミド尿素ホルムアルデヒド、γ−ブチラールラクトン、ｎ−ブチルフタルイミド／イソプロピルフタルイミド、エチルヘキシルジフェニルホスフェート、羊毛脂誘導体、塩素化パラフィン、グリセリルトリアセテート、ショウノウ、スクロースアセテートイソブチレート（ＳＡＩＢ）、「遅」又は高沸点溶媒、低Ｔｇ樹脂及びポリマー、及びそれらの混合物がある。本発明のより好ましい化粧料はエチルトルエンスルホンアミドを約０．５−約５重量％含有する。一般的なネイルポリッシュはＤＢＰ等のフタレートをネイルポリッシュ皮膜に可撓性を付与するための基本成分として含有する。本発明のネイルポリッシュ組成物がＤＢＰ等のフタレート類の非存在下に優れた可撓性を示すことは極めて意外なことである。
【００１３】
本発明の化粧料はまた溶媒を約４５−約９５重量％、より好ましくは約６０−約８０重量％の量で含有しうる。本発明に有用な溶媒の非限定的な例としては、アルキルアセテート、アリールアセテート、アルコール、エーテル、ケトン、アルカン、炭化水素及び水がある。好ましくは、本発明の化粧料は無水系のものである。より好ましくは、本発明の化粧料は約２０−約４０重量％の酢酸ブチル、約２０−約４０重量％の酢酸エチル、約５−約１０重量％のエチルアルコール、約１−約１０重量％（より好ましくは約３−約６重量％）のイソプロパノール及び約０．５−約５重量％のジアセトンアルコールを含有する。
【００１４】
本発明の化粧料に含有させうる更なる成分として安定剤と顔料がある。安定剤としては、ステアラルコニウムベントナイト及びステアラルコニウムヘクトライト等があり、用いる場合安定剤は約０．１−約３重量％、より好ましくは約０．７５−約１．５重量％存在させる。ネイルポリッシュの最も好ましい態様では、ステアラルコニウムベントナイトとステアラルコニウムヘクトライトをほぼ等量存在させる。また顔料は好ましくは約０．０１−約１０重量％、より好ましくは約０．５−約４重量％存在させる。
また本発明の化粧料は使用目的に応じ適宜他の成分を共存させうる。それらの非限定的な例としては、紫外線吸収剤、抗酸化剤、香料、保湿剤、薬理成分、湿潤剤、フィラー、それらの混合物等がある。
【００１５】
次に本発明の化粧料の例を述べる。
例１：化粧料組成物
2004513904.tif 000002
【００１６】
次に本発明のネイルポリッシュの例を示す。
例２：ネイルポリッシュ
2004513904.tif 000003
【００１７】
例３：
例２に従ってネイルポリッシュ組成物Ａを調合した。高分子量ポリウレタンを用いない以外は同様にしてネイルポリッシュＢを調合した。組成物ＡとＢをそれぞれガラス等の基板上にキャストし、室温で２４時間乾燥しフィルムをつくり、約１インチ（２．５４ｃｍ）×４インチ（１０．１６ｃｍ）、厚さ０．００１インチ（０．００２５ｃｍ）の片に切り、基板からはがして、インストロン装置上に置いてそれらの機械的性質を測定した。
組成物Ａフィルムと組成物Ｂフィルムをそれぞれ６インチ／分（１５．２４ｃｍ／分）の速度でインストロン装置によって応力をかけまた引いた。各フィルムの変位（インチ）をフィルム破損にて記録した。結果を下記する。
2004513904.tif 000004
【００１８】
本発明を好ましい態様について説明したが、本発明の技術思想内でまた請求項に記載した本発明の範囲内で種々の変更をしうることは明らかであろう。
【国際公開パンフレット】
2004513904.tif 000005
2004513904.tif 000006
2004513904.tif 000007
2004513904.tif 000008
2004513904.tif 000009
2004513904.tif 000010
2004513904.tif 000011
2004513904.tif 000012
2004513904.tif 000013
2004513904.tif 000014
2004513904.tif 000015
2004513904.tif 000016
2004513904.tif 000017
2004513904.tif 000018
2004513904.tif 000019
【国際調査報告】
2004513904.tif 000020